ПИГМЕНТЫ С КИСЛОТОСТОЙКИМ ПОКРЫТИЕМ

2
3
3
4
1. Применение пигментов, которые выбраны из группы кислоторастворимых пигментов, состоящей из FeO, FeOOH, FeO, смешанных оксидов железа и марганца, ZnO, ферритов цинка и комбинации двух или более из этих пигментов, и покрытых пентаэритритом и/или дипентаэритритом, и/или бензолтрикарбоновой кислотой в качестве органического соединения, плавящегося при Т>200°С, что придает кислотоустойчивость, в качестве цветного или белого пигмента в ПВХ-пластикате (поливинилхлорид-пластикате) для предотвращения образования пригаров на термопластически сформованном ПВХ и/или с целью защиты кислоторастворимых пигментов при термопластической переработке ПВХ от реакции с парами HCl, которые образуются при термопластической переработке ПВХ.
2. Применение по п. 1, отличающееся тем, что используют более 0,01 масс. % и менее 90 масс. % пигментов с кислотостойким покрытием, например, в диапазоне от 0,05 масс. % до 20 масс. %, например от 0,1 масс. % до 10 масс. %.
3. Применение по любому из пп. 1 или 2, отличающееся тем, что наружная поверхность кислоторастворимых пигментов более чем на 85% покрыта органическим соединением, плавящимся при Т>200°С.
4. Применение по п. 1, отличающееся тем, что органическое соединение, плавящееся при Т>200°С, нанесено на кислоторастворимые пигменты способом нанесения из парогазовой фазы.
5. Применение по п. 1, отличающееся тем, что отношение массы органического соединения, плавящегося при Т>200°С, например пентаэритрита, к массе кислоторастворимых пигментов находится в диапазоне от 0,07 до 0,2, например в диапазоне от 0,08 до 0,12.
6. Применение по п. 1, отличающееся тем, что кислоторастворимые частицы имеют средний размер зерен менее 5 мкм, например менее 1 мкм.
2
3
3
4
7. ПВХ-пластикат, содержащий пигменты с кислотостойким покрытием, причем пигменты с кислотостойким покрытием являются кислоторастворимыми пигментами, выбранными из группы, которая состоит из FeO, FeOOH, FeO, смешанных оксидов железа и марганца, ZnO, ферритов цинка и комбинации двух или более из этих пигментов, и покрытыми кислотостойким покрытием пентаэритрита и/или дипентаэритрита и/или бензолтрикарбоновой кислоты в качестве органического соединения, плавящегося при Т>200°С.
8. ПВХ-пластикат, содержащий пигменты с кислотостойким покрытием, по п. 7, отличающийся тем, что используют более 0,01 масс. % и менее 90 масс. % пигментов с кислотостойким покрытием, например, в диапазоне от 0,05 масс. % до 20 масс. %, например от 0,1 масс. % до 10 масс. %.
9. ПВХ-пластикат, содержащий пигменты с кислотостойким покрытием, по п. 7 или п. 8, отличающийся тем, что наружная поверхность кислоторастворимых пигментов более чем на 85% покрыта органическим соединением, плавящимся при Т>200°С.
10. ПВХ-пластикат, содержащий пигменты с кислотостойким покрытием, по п. 7, отличающийся тем, что органическое соединение, плавящееся при Т>200°С, нанесено на кислоторастворимые пигменты способом нанесения из парогазовой фазы.
11. ПВХ-пластикат, содержащий пигменты с кислотостойким покрытием, по п. 7, отличающийся тем, что кислоторастворимые частицы имеют средний размер зерен менее 5 мкм, например менее 1 мкм.
12. ПВХ-пластикат, содержащий пигменты с кислотостойким покрытием, по п. 7, отличающийся тем, что отношение массы органического соединения, плавящегося при Т>200°С, например пентаэритрита, к массе кислоторастворимых пигментов находится в диапазоне от 0,07 до 0,2, например в диапазоне от 0,08 до 0,12.